(57)【特許請求の範囲】
【請求項１】
下記一般式（１）
【化１】
0004636587.tif 000014
（式中、ｘは０．１５＜ｘ＜０．２５、ｔは０．５≦ｔ≦２を示す。）
で表わされる亜硝酸イオンを含有するハイドロタルサイト粉末であって、該ハイドロタルサイト粉末５ｇを０．２モル／Ｌの塩化ナトリウム水溶液１００ｍＬに加え２５℃で４時間放置した時に溶出する亜硝酸イオンの量が３５ｍｇ／ｇ以上であり、吸着する塩化物イオンの吸着量が２０ｍｇ／ｇ以上であり、且つＢＥＴ比表面積が３０ｍ2／ｇ以上であることを特徴とする亜硝酸イオン型ハイドロタルサイト粉末。
【請求項２】
平均粒径が５０μｍ以下である請求項１記載の亜硝酸イオン型ハイドロタルサイト粉末。
【請求項３】
前記一般式（１）におけるＭｇとＡｌの比は、ＭｇＯ／Ａｌ2 Ｏ3 のモル比として６．０〜６．５である請求項１又は２記載の亜硝酸イオン型ハイドロタルサイト粉末。
【請求項４】
下記一般式（２）
【化２】
0004636587.tif 000015
（式中、ＭはＭｇからなる２価金属イオン、Ａはアニオン、ｘは０．１８≦ｘ≦０．２８、ｔは０．５≦ｔ≦２、ｎはアニオンの価数を示す。）
で表わされるハイドロタルサイトを４００〜７００℃で焼成し、前記一般式（２）中のアニオンＡを脱離させる第１工程、次いで前記第１工程で得られた生成物を亜硝酸イオンを含む水溶液に浸漬する第２工程を有することを特徴とする請求項１記載の亜硝酸イオン型ハイドロタルサイト粉末の製造方法。
【請求項５】
前記一般式（２）で表わされるハイドロタルサイトの平均粒径が５０μｍ以下である請求項４記載の亜硝酸イオン型ハイドロタルサイト粉末の製造方法。
【請求項６】
前記一般式（２）で表わされるハイドロタルサイトのＡがＣＯ32- である請求項４又は５記載の亜硝酸イオン型ハイドロタルサイト粉末の製造方法。
【請求項７】
請求項１乃至３のいずれかに記載の亜硝酸イオン型ハイドロタルサイト粉末を含有することを特徴とする防錆剤組成物。
【請求項８】
更に、防錆顔料を含有する請求項７記載の防錆剤組成物。
【請求項９】
請求項７又は８に記載の防錆剤組成物を含有することを特徴とする防錆塗料組成物。
【発明の詳細な説明】
【技術分野】
【０００１】
本発明は、金属材料に優れた防錆性を付与することができる亜硝酸イオン型ハイドロタルサイト粉末、その製造方法、これを用いた防錆剤組成物及び防錆塗料組成物に関するものである。
【背景技術】
【０００２】
ハイドロタルサイトは、代表的には下記一般式（３）
【０００３】
【化１】
0004636587.tif 000002
【０００４】
（式中、Ａn-はｎ価のアニオンを表わし、ｘは０．２≦ｘ≦０．３３）で表わされる無機アニオン交換体で、主に塩化ビニル樹脂の安定剤として用いられているが、更なる用途が開発されている。
【０００５】
例えば、前記一般式（３）の式中のＡのアニオンがＮＯ2-である亜硝酸イオン型ハイドロタルサイトを防錆顔料、或いは防錆塗料組成物として用いることも提案されている（例えば、特許文献１および特許文献２参照）。
【０００６】
従来、亜硝酸イオン型ハイドロタルサイトの製造方法は、例えば、アルカリの存在下に水溶性マグネシウム化合物と、水溶性アルミニウム化合物との反応により得る方法（例えば、特許文献１、特許文献３、特許文献４、特許文献５、特許文献６参照）、或いは特許文献２には、下記一般式（４）
【０００７】
【化２】
0004636587.tif 000003
【０００８】
〔ただし、Ｍ1 はＺｎ、Ｐｂ、Ｃａ及びＳｒの少なくとも１種の元素、Ｍ2 はＡｌ及び／又はＦｅ、Ａn-はｎ価のアニオン、０＜ｘ≦０．５、０≦ｚ＜０．５、０．５≦ｙ＋ｚ＜１、０≦ｍ＜２〕
で表される固溶体を４００℃〜７００℃に加熱し、ｐＨ３〜１０で亜硝酸イオンを含有する水溶液に混合することにより製造する方法が提案されている。
【特許文献１】特開平１１−１４８０２９号公報
【特許文献２】特開平５−３０６１２４号公報（第１頁、第６頁）
【特許文献３】特公昭４６−２２８０号公報
【特許文献４】特公昭５０−３００３９号公報
【特許文献５】特公昭４７−３２１９８号公報
【特許文献６】特公昭５６−２９８９３号公報
【発明の開示】
【発明が解決しようとする課題】
【０００９】
しかしながら、特許文献２の方法において用いる原料のハイドロタルサイトは本発明の範囲外の組成のＭｇ4.5 Ａｌ2 （ＯＨ）13・ＣＯ3 ・３．５Ｈ2 Ｏ（一般式（２）中のｘが０．３１の組成に相当）を用いており、また、本発明者らによれば、特許文献２で得られる亜硝酸イオン型ハイドロタルサイト粉末に至っても、金属材料に長期に亘る防錆性能を付与することが難しく、更に優れた防錆性能を有するハイドロタルサイトの開発が望まれていた。
【００１０】
理論上、亜硝酸イオン型ハイドロタルサイト（例えば、Ｍｇ9.5Ａｌ2（ＯＨ）13・ＣＯ3・３．５Ｈ2Ｏ）は亜硝酸イオンを該化合物１ｇに対して１７９．５ｍｇ／ｇ含有し、この含有された亜硝酸イオンはアニオン交換により全量放出可能であると考えられるが、従来の亜硝酸イオン型ハイドロタルサイトは、この亜硝酸イオンの放出量が多くとも３２．７ｍｇ／ｇ程度である。
【００１１】
本発明者は、かかる実情において、防錆効果に優れたハイドロタルサイト型化合物について鋭意研究を重ねた結果、特定の一般式で表されるハイドロタルサイトを原料として用い、これを特定温度範囲で焼成し、該ハイドロタルサイトからアニオンを脱離させて複合酸化物となし、次いで該複合酸化物を亜硝酸イオンを含む水溶液に浸漬してハイドロタルサイト構造を再生させて得られる亜硝酸イオン型ハイドロタルサイト粉末は、従来の亜硝酸イオン型ハイドロタルサイトに比べ、アニオン交換により放出される亜硝酸イオンの量が多く、更に該ハイドロタルサイトを含有する防錆剤組成物は優れた防錆性能を発揮し、特に金属材料に長期に亘って優れた防錆性能を付与することができることを見出し本発明を完成するに至った。
【００１２】
即ち、本発明の目的は、金属材料に優れた防錆性を付与することができる亜硝酸イオン型ハイドロタルサイト粉末、その製造方法、それを用いた防錆剤組成物及び防錆塗料組成物を提供することにある。
【課題を解決するための手段】
【００１３】
本発明が提供しようとする第１の発明は、下記一般式（１）
【化７】
0004636587.tif 000004
（式中、ｘは０．１５＜ｘ＜０．２５、ｔは０．５≦ｔ≦２を示す。）
で表わされる亜硝酸イオンを含有するハイドロタルサイト粉末であって、該ハイドロタルサイト粉末５ｇを０．２モル／Ｌの塩化ナトリウム水溶液１００ｍＬに加え２５℃で４時間放置した時に溶出する亜硝酸イオンの量が３５ｍｇ／ｇ以上であり、吸着する塩化物イオンの吸着量が２０ｍｇ／ｇ以上であり、且つＢＥＴ比表面積が３０ｍ2／ｇ以上であることを特徴とする亜硝酸イオン型ハイドロタルサイト粉末である。
【００１４】
また、本発明が提供しようとする第２の発明は、下記一般式（２）
【００１５】
【化３】
0004636587.tif 000005
【００１６】
（式中、ＭはＭｇからなる２価金属イオン、Ａはアニオン、ｘは０．１８≦ｘ≦０．２８、ｔは０．５≦ｔ≦２、ｎはアニオンの価数を示す。）
で表わされるハイドロタルサイトを４００〜７００℃で焼成し、前記一般式（２）中のアニオンＡを脱離させる第１工程、次いで前記第１工程で得られた生成物を亜硝酸イオンを含む水溶液に浸漬する第２工程を有することを特徴とする亜硝酸イオン型ハイドロタルサイト粉末の製造方法である。
【００１７】
また、本発明が提供しようとする第３の発明は、前記亜硝酸イオン型ハイドロタルサイトを含有する防錆剤組成物である。
また、本発明が提供しようとする第４の発明は、前記防錆剤組成物を含有する防錆塗料組成物である。
【発明の効果】
【００１８】
本発明の亜硝酸イオン型ハイドロタルサイト粉末は、従来の亜硝酸イオン型ハイドロタルサイト粉末と比べ、アニオン交換により放出される亜硝酸イオンの量が多く、更に該亜硝酸イオン型ハイドロタルサイトを含有する防錆剤組成物及び防錆塗料組成物は金属材料に優れた防錆性能を付与することができる。
【発明を実施するための最良の形態】
【００１９】
以下、本発明を好ましい実施形態に基づき詳細に説明する。
本発明の亜硝酸イオン型ハイドロタルサイト粉末は、従来の亜硝酸イオン型ハイドロタルサイト粉末に比べて、特にアニオン交換により放出される亜硝酸イオンの量が多いことにおいて異なるものである。
【００２０】
即ち、本発明の亜硝酸イオン型ハイドロタルサイト粉末は、該亜硝酸イオン型ハイドロタルサイト粉末５ｇをガラス瓶に入れ、０．２モル／Ｌの塩化ナトリウム水溶液１００ｍＬを加え、３００ｒｐｍ、２５℃、４時間攪拌した後のろ液中の亜硝酸イオン濃度をイオンクロマトグラフ法で求めた値（以下、「亜硝酸イオン放出量」と呼ぶ。）が３５ｍｇ／ｇ以上、好ましくは４０ｍｇ／ｇ以上で、その上限値は１４０ｍｇ／ｇであるのに対して、従来の亜硝酸イオン型ハイドロタルサイト粉末はこの亜硝酸イオン放出量が多くても３２．７ｍｇ／ｇで、本発明の亜硝酸イオン型ハイドロタルサイト粉末は従来の亜硝酸イオン型ハイドロタルサイト粉末に比べアニオン交換により放出される亜硝酸イオンの量が極めて多いところに特徴があり、従来品とは区別される。
【００２１】
本発明にかかる亜硝酸イオン型ハイドロタルサイト粉末は前記亜硝酸イオン放出量の多い特性を有することにより、該ハイドロタルサイト粉末を含有する防錆剤組成物は金属材料に長期に亘って優れた防錆性能を付与することができる。
【００２２】
さらに、本発明の亜硝酸イオン型ハイドロタルサイト粉末は、前記した亜硝酸イオン放出量であることに加え、塩化物イオン吸着量が２０ｍｇ／ｇ以上、好ましくは２５〜１００ｍｇ／ｇであり、防錆性などの様々な効果を発現することができる。
【００２３】
なお、本発明において塩化物イオン吸着量は、亜硝酸イオン型ハイドロタルサイト粉末５ｇをガラス瓶に入れ、０．２モル／Ｌの塩化ナトリウム水溶液１００ｍＬを加え、３００ｒｐｍ、２５℃、４時間攪拌後のろ液中の塩化物イオン濃度をイオンクロマトグラフ法で求めた値から、下記計算式（１）
【００２４】
【数１】
0004636587.tif 000006
【００２５】
（Ｑは塩化物イオン吸着量（ｍｇ／ｇ）、Ｃ0 は吸着前の塩化物イオン濃度（ｍｇ／Ｌ）、Ｃ1 は吸着後の塩化物イオン濃度（ｍｇ／Ｌ）を示す）
により求められる値である。
【００２６】
本発明の亜硝酸イオン型ハイドロタルサイト粉末は、アニオン成分として亜硝酸イオンを含有するハイドロタルサイトであり、該亜硝酸イオン型ハイドロタルサイト粉末の組成は、後述する原料のハイドロタルサイトの組成に大きく依存することから、その組成は多くの場合、下記一般式（５）
【００２７】
【化４】
0004636587.tif 000007
【００２８】
（式中、ＭはＭｇ、Ｃａ、Ｎｉ、Ｃｕ及びＺｎからなる群から選ばれた少なくとも１種以上の２価金属イオン、ｘは０＜ｘ≦０．５、ｔは０≦ｔ≦２、ｎはアニオンの価数を示す。）で表わされるハイドロタルサイト粉末である。
【００２９】
さらに、好ましい本発明の亜硝酸イオン型ハイドロタルサイト粉末は、下記一般式（１）
【００３０】
【化５】
0004636587.tif 000008
【００３１】
（式中、ｘは０．１５＜ｘ＜０．２５、ｔは０．５≦ｔ≦２を示す。）
で表わされる亜硝酸イオン型ハイドロタルサイト粉末であることが、複合酸化物からのハイドロタルサイト構造の再生効率に優れる点で特に好ましい。
【００３２】
本発明の亜硝酸イオン型ハイドロタルサイト粉末のＭｇとＡｌの比は、ＭｇＯ／Ａｌ2 Ｏ3 のモル比として６．０〜６．５、好ましくは６．２〜６．５が望ましく、６．０〜６．５であると亜硝酸イオンの放出量が多く、また防錆性能に優れたものとなる。
【００３３】
本発明の亜硝酸イオン型ハイドロタルサイト粉末は、上記特性に加え、レーザー散乱法により求められる平均粒径が５０μｍ以下、好ましくは２０μｍ以下、特に好ましくは０．０１〜２０μｍであると分散媒への分散性が良好且つコントロールしやすいので好ましい。
【００３４】
また、本発明の亜硝酸イオン型ハイドロタルサイト粉末は、組成と共にＢＥＴ比表面積が大きいことに特徴を有し、具体的にはＢＥＴ比表面積が３０ｍ2 ／ｇ以上、好ましくは３５ｍ2 ／ｇ以上、特に好ましくは３５〜５０ｍ2 ／ｇであり、このＢＥＴ比表面積であるのでイオン交換効率が向上し、イオン吸着・放出量が理論値に近づくため特に好ましい。
【００３５】
次いで、本発明の亜硝酸イオン型ハイドロタルサイト粉末の製造方法について説明する。
本発明の亜硝酸イオン型ハイドロタルサイト粉末は、下記一般式（２）
【００３６】
【化６】
0004636587.tif 000009
【００３７】
（式中、ＭはＭｇからなる２価金属イオン、Ａはアニオン、ｘは０．１８≦ｘ≦０．２８、ｔは０．５≦ｔ≦２、ｎはアニオンの価数を示す。）
で表わされるハイドロタルサイトを４００〜７００℃で焼成し、前記一般式（２）中のアニオンＡを脱離させる第１工程、次いで前記第１工程で得られた生成物を亜硝酸イオンを含む水溶液に浸漬する第２工程を実施することにより製造することができる。
【００３８】
前記第１工程は、前記一般式（２）で表わされるハイドロタルサイトを原料として用い、これを特定温度範囲で焼成を行って、該ハイドロタルサイトを脱アニオン化して複合酸化物を得る。即ち、この第１工程では、前記一般式（２）で表わされる特定の化学組成のハイドロタルサイトを用いること及び焼成温度を４００〜７００℃、好ましくは４５０〜６００℃で行うことが重要な要件の一つとなる。
【００３９】
原料の前記一般式（２）で表わされるハイドロタルサイトは、公知の方法により容易に製造することができる。その一例を示せば、アルカリの存在下、好ましくはｐＨ９〜１３で、水溶性の２価金属塩（Ｍ）と水溶性アルミニウム塩（Ａｌ）とをＭとＡｌのモル比（Ｍ／Ａｌ）が２．０〜８．０となるように０〜１００℃で０．５〜６時間反応させる方法により容易に製造することができる（例えば、特公昭４６−２２８０号公報、特公昭５０−３００３９号公報、特公昭４７−３２１９８号公報、特公昭５６−２９８９３号公報参照）。また、前記一般式（２）の式中のＭがＭｇで、ＡがＣＯ32- のハイドロタルサイトは、市販品、例えば、協和化学工業社製の商品名ＤＨＴ−６を用いることができることから工業的に特に有利である。
【００４０】
かかる原料のハイドロタルサイトの諸物性は、前記組成の範囲内のものであれば特に制限されるものではないが、得られる亜硝酸イオン型ハイドロタルサイトの粒径は原料のハイドロタルサイトの粒径に大きく依存することから、原料のハイドロタルサイトの粒径は、レーザー散乱法により求められる平均粒径が５０μｍ以下、好ましくは２０μｍ以下、特に好ましくは０．０１〜２０μｍであると上記した平均粒径の亜硝酸イオン型ハイドロタルサイトが容易に得られることから好ましい。
【００４１】
本発明では、前記したハイドロタルサイトを焼成し、ハイドロタルサイトの構造中からアニオンが脱離した複合酸化物を得る。
この第１工程では焼成によりハイドロタルサイトからアニオンを完全に除去した複合酸化物を得ることが不純物含量が少なく、イオン交換容量を大きく取ることが出来る上で重要であり、通常は複合酸化物に含有されるアニオンの量が２０００ｐｐｍ以下、好ましくは１００ｐｐｍ以下となるまで十分に焼成を行うことが好ましい。
【００４２】
焼成温度は４００〜７００℃、好ましくは４５０〜６００℃である。焼成温度が４００℃未満ではアニオンの脱離が不十分となり、不純物の量が多くなり、一方、７００℃を越えると複合酸化物の結晶化が進行し、ハイドロタルサイト構造の再生が進行しにくくなるからである。
【００４３】
焼成時間は、上記範囲内のアニオン含有量となるまで十分に行う必要があり、多くの場合１時間以上、好ましくは２時間以上である。
焼成雰囲気は、特に制限されるものではなく、空気中或いは不活性ガス雰囲気中であってもよい。
【００４４】
なお、本発明において、前記焼成は必要により繰り返し行うことができる。
次いで、第２工程では、前記第１工程で得られた複合酸化物を亜硝酸イオンを含む溶液に浸漬し、ハイドロタルサイト構造を再生させ、ハイドロタルサイト構造中に亜硝酸イオンを含有させる。
【００４５】
前記亜硝酸イオンを含む溶液は、亜硝酸又は亜硝酸塩を溶解した水溶液であり、用いることができる亜硝酸塩としては、水に溶解するものであれば特に制限はなく、例えば、亜硝酸リチウム、亜硝酸ナトリウム、亜硝酸カリウム、亜硝酸バリウム、亜硝酸カルシウム、亜硝酸マグネシウム、亜硝酸亜鉛等が挙げられ、これらは１種又は２種以上で用いることができる。
【００４６】
亜硝酸イオンを含む溶液は、多くの場合、亜硝酸イオンを５〜４０重量％、好ましくは５〜２０重量％含む溶液として調製する。
前記複合酸化物１ｇは理論上亜硝酸イオンを多くの場合０．２７ｇまで取り込むことが可能であるが、本発明では、亜硝酸イオンを含む溶液の添加量は、複合酸化物１００重量部に対して亜硝酸イオンとして理論量以上の２７重量部以上、好ましくは３０重量部以上、特に好ましくは５０〜１５０重量部とすることが亜硝酸イオンを理論値に近い量まで取り込ませることが出来るので好ましい。
【００４７】
第２工程の具体的な操作は、所定量の複合酸化物と亜硝酸イオンを含む溶液とを０〜１００℃、好ましくは１０〜６０℃で２時間以上、好ましくは４時間以上、特に好ましくは４〜２４時間、攪拌下に反応を行って、ハイドロタルサイト構造の再生と亜硝酸イオンの導入を行う。
【００４８】
反応終了後、濾過、水洗、乾燥、必要により粉砕、分級して、製品とする。
かくして得られる亜硝酸イオン型ハイドロタルサイト粉末は、前記亜硝酸イオン放出量が３５ｍｇ／ｇ以上、好ましくは４０ｍｇ／ｇ以上で、その上限値は１４０ｍｇ／ｇであり、塩化物イオン吸着量が２０ｍｇ／ｇ以上、好ましくは２５〜１００ｍｇ／ｇである。
【００４９】
また、亜硝酸イオン型ハイドロタルサイト粉末の好ましい物性として、レーザー散乱法により求められる平均粒径が５０μｍ以下、好ましくは２０μｍ以下、特に好ましくは０．０１〜２０μｍである。また、ＢＥＴ比表面積が３０ｍ2 ／ｇ以上、好ましくは３５ｍ2 ／ｇ以上、特に好ましくは３５〜５０ｍ2 ／ｇであることが好ましい。
【００５０】
本発明の亜硝酸イオン型ハイドロタルサイト粉末は、優れたアニオン交換能を利用した、例えば、塩化ビニル樹脂の安定剤、砒素、セレン化合物などの有害なアニオンに対する吸着剤等の従来の無機アニオン交換体の用途に使用することができる。また、特に金属材料の防錆剤組成物として好適に使用することができる。
【００５１】
次いで、本発明の防錆剤組成物について説明する。
本発明の防錆剤組成物は、前記亜硝酸イオン型ハイドロタルサイト粉末を含有することを特徴とする。
かかる防錆剤組成物は、金属製支持体の表面に断熱部材、耐火物を接触させて用いる際の金属製支持体の防錆剤、特にセメント混和剤として使用してコンクリート構造物における鉄筋の防錆剤や、塗料分野における金属材料用の防錆剤として好適に用いることができる。
【００５２】
本発明の防錆剤組成物は、前記亜硝酸イオン型ハイドロタルサイト粉末を単独で使用することができることは勿論であるが、防錆顔料と併用することにより一層防錆効果を高めることができる。
併用することができる防錆顔料としては、特に制限はなく、例えば有機質顔料及び無機質顔料のいずれにでも適用できる。例えば、ニトリル系有機化合物顔料等の有機質防錆顔料、Ｍｇ、Ｃａ、Ｂａ、Ｓｒ、Ｚｎ又はＡｌの１種又は２種以上から選ばれたリンのオキシ酸塩、モリブデン酸塩、リンモリブデン酸塩、ホウ酸塩、ホウ珪酸塩及びリン珪酸塩、クロム酸塩及び鉛酸塩の１種又は２種以上の無機質防錆顔料が挙げられるが、本発明では環境上の問題からＭｇ、Ｃａ、Ｂａ、Ｓｒ、Ｚｎ又はＡｌの１種又は２種以上から選ばれたリンのオキシ酸塩、モリブデン酸塩、リンモリブデン酸塩、ホウ酸塩、ホウ珪酸塩及びリン珪酸塩の白色系の防錆顔料が好ましく用いられる。
【００５３】
具体的には、リンのオキシ酸塩としては、Ｍｇ、Ｃａ、Ｂａ、Ｓｒ、Ｚｎ又はＡｌの１種又は２種以上から選ばれた亜リン酸塩、リン酸塩及び／又は縮合リン酸塩であって、亜リン酸塩としては、例えば亜リン酸マグネシウム、亜リン酸カルシウム、亜リン酸バリウム、亜リン酸ストロンチウム、亜リン酸亜鉛、亜リン酸アルミニウム、亜リン酸亜鉛カルシウム、亜リン酸亜鉛カリウム等が挙げられる。リン酸塩としては、例えば、リン酸マグネシウム、リン酸カルシウム、リン酸バリウム、リン酸ストロンチウム、リン酸亜鉛、リン酸アルミニウム、リン酸亜鉛マグネシウム、リン酸亜鉛カルシウム、リン酸亜鉛カリウム等が挙げられる。縮合リン酸塩としては、ポリリン酸マグネシウム、ポリリン酸カルシウム、ポリリン酸亜鉛、ポリリン酸アルミニウム、メタリン酸マグネシウム、メタリン酸カルシウム、メタリン酸バリウム、メタリン酸ストロンチウム、メタリン酸亜鉛、メタリン酸アルミニウム等が挙げられる。モリブデン酸塩としては、モリブデン酸亜鉛、モリブデン酸カルシウム、モリブデン酸バリウム、モリブデン酸アルミニウム、モリブデン酸マグネシウム、モリブデン酸ストロンチウム、モリブデン酸亜鉛カルシウム等及びモリブデン酸亜鉛カリウム等が挙げられる。
【００５４】
リンモリブデン酸塩としては、例えばリンモリブデン酸亜鉛、リンモリブデン酸カルシウム、リンモリブデン酸バリウム、リンモリブデン酸アルミニウム、リンモリブデン酸マグネシウム、リンモリブデン酸ストロンチウム及びモリブデン酸亜鉛カリウム等が挙げられる。
【００５５】
ホウ酸塩としては、例えばホウ酸亜鉛、ホウ酸カルシウム、ホウ酸バリウム、ホウ酸アルミニウム、ホウ酸マグネシウム、ホウ酸ストロンチウム、ホウ酸亜鉛カルシウム及びホウ酸亜鉛カリウム等が挙げられる。
【００５６】
ホウ珪酸塩としては、例えばホウ珪酸亜鉛、ホウ珪酸カルシウム、ホウ珪酸バリウム、ホウ珪酸アルミニウム、ホウ珪酸マグネシウム、ホウ珪酸ストロンチウム、ホウ珪酸亜鉛カリウム、ホウ珪酸亜鉛カルシウムストロンチウム等が挙げられる。
【００５７】
リン珪酸塩としては、例えばリン珪酸亜鉛、リン珪酸カルシウム、リン珪酸バリウム、リン珪酸アルミニウム、リン珪酸マグネシウム、リン珪酸ストロンチウム、リン珪酸亜鉛カリウム、リン珪酸亜鉛カルシウム、リン珪酸亜鉛ストロンチウム及びリン珪酸カルシウムストロンチウム亜鉛等が挙げられる。
【００５８】
これらの防錆顔料は、１種又は２種以上で用いられ、また、正塩、塩基性塩又は複合塩のいずれであってもよく、また、含水物又は無水物のいずれであってもよい。また、これらの防錆顔料は、レーザー散乱法により求められる平均粒径が２０μｍ以下、好ましくは０．０１〜１０μｍであると塗料分散性が良好となる点で好ましい。
【００５９】
本発明では、上記した防錆顔料を所望により酸性リン酸エステル又は／及びキレート能を有するホスホン酸、又はその誘導体から選ばれた有機リン酸化合物で表面処理したものであっても差し支えない。酸性リン酸エステルとしては、例えばメチルアシッドホスフェート、ジメチルアシッドホスフェート、エチルアシッドホスフェート、ジエチルアシッドホスフェート、メチルエチルアシッドホスフェート、正−またはイソープロピルアシッドホスフェート、正−またはイソ−ジプロピルアシッドホスフェート、メチルブチルアシッドホスフェート、エチルブチルアシッドホスフェート、プロピルブチルアシッドホスフェート、正−またはイソ−オクチルアシッドホスフェート、正−またはイソ−ジオクチルアシッドホスフェート、正−デシルアシッドホスフェート、正−ジデシルアシッドホスフェート、正−ラウリルアシッドホスフェート、正−ジラウリルアシッドホスフェート、正−またはイソ−セシルアシッドホスフェート、正−またはイソ−ジセシルアシッドホスフェート、正−ステアリルアシッドホスフェート、正−またはイソ−ジステアリルアシッドホスフェート、アリルアシッドホスフェート、ジアリルアシッドホスフェートなどが挙げられ、これら化合物のＭｇ、Ｃａ、Ｓｒ、Ｂａ、Ｚｎ又はＡｌから選ばれた１種又は２以上の金属塩、アミン塩等が挙げられる。
【００６０】
キレート能を有するホスホン酸の化合物としては、例えばアミノアルキレンホスホン酸、エチレンジアミンテトラアルキレンホスホン酸、アルキルメタン−１−ヒドロキシ−１，１−ジホスホン酸又は、２−ヒドロキシホスホノ酢酸などが代表的な化合物として挙げられる。このうちアミノアルキレンホスホン酸としては、例えば、ニトリロトリスチレンホスホン酸、ニトリロトリスプロピレンホスホン酸、ニトリロジエチルメチレンホスホン酸、ニトリロプロピルビスメチレンホスホン酸等が挙げられる。エチレンジアミンテトラアルキレンホスホン酸としては、例えば、エチレンジアミンテトラメチレンホスホン酸、エチレンジアミンテトラエチレンホスホン酸、エチレンジアミンテトラプロピレンホスホン酸等が挙げられる。アルキレン−１−ヒドロキシ−１，１−ジホスホン酸としては、例えば、メタン−１−ヒドロキシ−１，１−ジホスホン酸、エタン−１−ヒドロキシ−１，１−ジホスホン酸、プロパン−１−ヒドロキシ−１，１−ジホスホン酸等が挙げられ、これら化合物のＭｇ、Ｃａ、Ｓｒ、Ｂａ、Ｚｎ又はＡｌから選ばれた１種又は２種以上の複合塩であってもよいが、これら化合物に限定されるものではない。また、上記の酸性リン酸エステルとキレート能を有するホスホン酸の化合物を１種または２種以上を組み合わせて用いてもよい。リンのオキシ酸塩に対する酸性リン酸エステル又は／およびキレート能を有するホスホン酸の配合量は、用いる化合物の物性や種類等によって一様ではないが、通常０．１〜３０重量％、好ましくは、１〜１０重量％である。
【００６１】
本発明にかかる防錆剤組成物に含有される亜硝酸イオン型ハイドロタルサイト粉末の含有量は、０．０１〜３０重量％、好ましくは０．１〜２０重量％の範囲が望ましい。
また、亜硝酸イオン型ハイドロタルサイト粉末と防錆顔料の配合割合は特に制限されるものではないが、多くの場合、亜硝酸イオン型ハイドロタルサイト粉末１００重量部に対して防錆顔料３〜３０００重量部、好ましくは５〜２０００重量部とすることが防錆効果の設計自由度と経済性の面で好ましい。
【００６２】
なお、本発明の亜硝酸イオン型ハイドロタルサイト粉末は必要に応じて分散性を改善する目的で高級脂肪酸またはその誘導体、界面活性剤、シランカップリング剤でさらに表面処理したものであってもよい。
【００６３】
本発明にかかる防錆剤組成物は、セメント混和剤として、普通、早強、超早強等の各種ポルトランドセメント、これらポルトランドセメントに高炉スラグ、フライアッシュ、及びシリカを混合した各種混合セメント、中庸熱セメント、ビ−ライトセメント、並びに、アルミナセメント等のセメント成分に含有させて用いることができる。この場合、防錆剤組成物の使用量は特に限定されるものではないが、通常、セメント成分１００重量部に対して０．５〜３０重量部、好ましくは１〜１０重量部とすることが好ましい。
【００６４】
また、セメント成分と防錆剤組成物の他に、減水剤、消泡剤、防凍剤、凝結促進剤や凝結遅延剤等の凝結調整剤、セメント膨張材、セメント急硬材、無機硫酸塩、ベントナイトやゼオライト等の粘土鉱物、ハイドロドカルマイト等のアニオン交換体等を、本発明の目的を実質的に阻害しない範囲で併用することができる。
また、本発明の防錆剤組成物は、塗料の一成分として塗料組成物中に含有させた防錆塗料として好適に用いることができる。
【００６５】
次いで、本発明の防錆塗料組成物について説明する。
本発明の防錆塗料組成物は、前記防錆剤組成物と塗料ビヒクルを含有するものである。塗料ビヒクルとは、塗料成分を分散させる媒体をいう。即ち、塗膜形成成分である重合油、天然または合成樹脂、無機系結合剤、繊維素やゴムの誘導体等の高分子物質やそれらを溶剤に溶解させたものである。
【００６６】
前記合成樹脂としては、例えばフェノール樹脂、アルキド樹脂、メラミン樹脂、グアナジン樹脂、ビニル樹脂、エポキシ樹脂、ポリアミン樹脂、アクリル樹脂、ポリブタジエン樹脂、ポリエステル樹脂、ウレタン樹脂、ケイ素樹脂、含フッ素樹脂等が挙げられ、これらは必要に応じ、混合系または変性された樹脂であっても差し支えない。
【００６７】
また、前記無機系結合剤としては、水溶性珪酸塩、変性水溶液珪酸塩、アルキルシリケート、アルコキシシリケート、カップリング剤、コロイダルシリカ等が挙げられる。
前記水溶性珪酸塩としては、一般式Ｍ2 Ｏ・ｘＳｉＯ2 ・ｙＨ2 Ｏで表され、Ｍはナトリウム、リチウム、カリウム等のアルカリ金属、Ｎ（Ｃ2 Ｈ4 ＯＨ）2 、Ｎ（ＣＨ2 ＯＨ）4 、Ｎ（Ｃ2 Ｈ4 ＯＨ）4 、Ｃ（ＮＨ2 ）3 ＮＨを示し、式中のｘ及びｙは整数を示し、具体的な化合物としては例えば、珪酸ナトリウム、珪酸カリウム、珪酸リチウム等の珪酸アルカリ金属塩、珪酸トリエタノールアミン、珪酸テトラメタノールアンモニウム、珪酸テトラエタノールアンモニウム等が挙げられる。
【００６８】
前記変性水溶性珪酸塩としては、前記水溶性珪酸塩をアルミニウム、マグネシウム、カルシウム、バリウム、ストロンチウム、亜鉛、ジルコニウム、バナジウムから選ばれる金属の酸化物、水酸化物、弗化物、珪弗化物の１種又は２種以上で変性させたもの、或いは珪弗化ナトリウム、トリ珪弗化亜鉛酸カリウム、フルオロアルミニウム錯塩、フルオロ亜鉛錯塩等で変性させたもの（特開昭５３−１８６３６号参照。）等が挙げられる。
【００６９】
前記アルキルシリケートとしては、一般式；ＳｉＲ4 又はＳｉＸＲ3 で表され、式中のＲはアルキル基を示し、Ｘはアルコキシ基、ビニル基、エポキシ基、アミノ基、メタクリル基、メルカプト基を示す。前記アルキル基としては、例えば、メチル基、エチル基、プロピル基、ブチル基等の炭素数１〜５の直鎖状又は分岐状のアルキル基が挙げられ、具体的な化合物として、例えば、テトラメチルシリケート、テトラエチルシリケート、テトラプロピルシリケート、テトラブチルシリケート等が挙げられる。
【００７０】
前記アルコキシシランとしては、一般式；Ｓｉ（ＯＲ）4 又はＳｉＸ（ＯＲ）3 、ＳｉＲ（ＯＲ）3 で表され、式中のＲはアルキル基を示し、Ｘはビニル基、エポキシ基、アミノ基、メタクリル基、メルカプト基を示す。前記アルキル基としては、例えば、メチル基、エチル基、プロピル基、ブチル基等の炭素数１〜５の直鎖状又は分岐状のアルキル基が挙げられ、具体的な化合物として、例えば、テトラメチルキシシリケート、テトラエトキシシリケート、テトラプロポキシシリケート、テトラブトキシシリケート等が挙げられる。
【００７１】
前記カップリング剤としては、例えば、γ−グリシドキシプロピルトリメトキシシランや、γ−グリシドキシプロピルメチルジエトキシシラン、β−（３、４−エポキシシクロヘキシル）エチルトリメトキシシラン、ビニルトリエトキシシラン、γ−メタクリロキシトリメトキシシラン、γ−メルカプトプロピルトリメトキシシラン等のシラン系カップリング剤、イソプロピルトリイソステアロイルチタネートや、テトラオクチルビス（ジドデシル）ホスファイトチタネート、イソプロピルトリオクタノイルチタネート、イソプロピルトリドデシルベンゼンスルホニルチタネート等のチタン系カップリング剤、アルミニウム系カップリング剤、ジルコニウム系カップリング剤等が挙げられる。
【００７２】
前記コロイダルシリカとしては、粒径が通常２〜１００ｎｍ程度のもので、固形分２０〜４０％程度で０．７％以下のＮａ2 Ｏを含むもので、特に好ましくはｐＨ８〜１０でアルカリで安定化されたコロイダルシリカを用いることができる。
【００７３】
前記塗膜成分は１種又は２種以上で適宜組み合わせて用いることができる。
また、希釈剤としては、水、アルコール類、ケトン類、ベンゼン類、トルエン、キシレンの如き芳香族炭化水素類、液化パラフィンの如き脂肪族炭化水素類など、一般的に塗料で用いられている溶剤が適用できる。
【００７４】
塗料ビヒクルに対する本発明の防錆剤組成物の配合量は、通常０．３〜４０重量％、好ましくは１〜３０重量％、更に好ましくは５〜１５重量％である。配合量が０．３重量％より小さくなると防錆力が低くなり、４０重量％より大きくなると、塗料粘性が高くなり、好ましい塗料特性が得られなくなる。
【００７５】
本発明の防錆塗料組成物は上記以外の成分として塗料分野で一般的に用いられる各種の添加剤を含有させて用いることができる。
本発明に係る防錆塗料組成物は、刷毛やローラー塗り、スプレー塗装、静電気塗装、粉体塗装、ロールコーター、カーテンフローコーター、ディッピング塗装や電着塗装等に供することができる。
【実施例】
【００７６】
以下、本発明を実施例により更に詳細に説明するが、本発明はこれらに限定されるものではない。
実施例１
組成がＭｇ6 Ａｌ2 （ＯＨ）16・ＣＯ3 ・３．５Ｈ2 Ｏ（協和化学工業社製；商品名ＤＨＴ−６、平均粒径０．８μｍ）であるハイドロタルサイト粉末１００ｇを５００℃で２時間保持し、冷却後、得られた複合酸化物をデシケータにて１日放置して複合酸化物５８．５ｇを得た。
次いで、亜硝酸ナトリウム１１４ｇを純水に溶解して１Ｌとした亜硝酸ナトリウム水溶液に複合酸化物５０ｇを攪拌下に２５℃で４時間浸漬した。
次いで、得られた試料を濾過、乾燥、粉砕して白色粉末９１．５ｇを得た。
得られた試料を粉末Ｘ線回折法により結晶構造を解析したところ、該試料はハイドロタルサイト構造を持つ化合物であることを確認した。
【００７７】
比較例１
組成がＭｇ4.5 Ａｌ2 （ＯＨ）13・ＣＯ3 ・３．５Ｈ2 Ｏ（協和化学工業社製；商品名ＤＨＴ−４、平均粒径１．０μｍ）であるハイドロタルサイト粉末１００ｇを５００℃で２時間保持し、冷却後、得られた複合酸化物をデシケータにて１日放置して複合酸化物５６．８ｇを得た。
次いで、亜硝酸ナトリウム１１４ｇを純水に溶解して１Ｌとした亜硝酸ナトリウム水溶液に複合酸化物５０ｇを攪拌下に２５℃で４時間浸漬した。
次いで、得られた試料を濾過、乾燥、粉砕して白色粉末９６．７ｇを得た。
得られた試料を実施例１と同様、粉末Ｘ線回折法により結晶構造を解析したところ、該試料はハイドロタルサイト構造を持つ化合物であることを確認した。
【００７８】
比較例２〜３
硫酸マグネシウム７水和物２４６．４８ｇ、亜硝酸カルシウム１３２．０９ｇ及び水５００ｍｌを仕込み、２５℃で１時間反応を行った。次いで、析出した石膏を濾過により除去し、１７．５重量％亜硝酸マグネシウム水溶液６６０ｇを得た。
次いで、前記亜硝酸マグネシウム水溶液１００ｇに、ＭｇＯ／Ａｌ2 Ｏ3 のモル比が６となるようにアルミン酸ソーダ４．１ｇを混合し、次いで、水酸化ナトリウムによりｐＨを８．５（比較例２）、１０．５（比較例３）となるように調製し、２５℃で４時間反応を行った。
次いで、濾過、洗浄、乾燥、粉砕し白色粉末を得た。得られた試料を粉末Ｘ線回折法により結晶構造を解析したところ、該試料はハイドロタルサイト構造を持つ化合物であることを確認した。
【００７９】
＜化学組成の評価＞
実施例１及び比較例１〜３で得たハイドロタルサイトを硫酸で溶解、希釈した後、ＩＣＰ原子発光法によりＭｇとＡｌの濃度を測定し、そのモル比から組成式を求めた。その結果を表１に示す。
【００８０】
【表１】
0004636587.tif 000010
【００８１】
＜物性評価＞
（１）亜硝酸イオン放出量
前記の実施例１及び比較例１〜３で得られた亜硝酸イオン型ハイドロタルサイト粉末５ｇをガラス瓶に入れ、０．２モル／Ｌの塩化ナトリウム水溶液１００ｍＬを加え、３００ｒｐｍ、２５℃、４時間攪拌後のろ液中の亜硝酸イオン濃度をイオンクロマトグラフ法で求めた。その結果を表２に示す。
（２）塩化物イオン吸着量
塩化物イオン吸着量は上記のろ液をイオンクロマトグラフ法で濃度を測定し，初期濃度から差し引いた値をサンプル量１ｇ当たりに換算して求めた。
（３）平均粒径
上記で得られた亜硝酸イオン型ハイドロタルサイト粉末の平均粒径をレーザー散乱法により求めた。
（４）ＢＥＴ比表面積
上記で得られた亜硝酸イオン型ハイドロタルサイト粉末の比表面積をＢＥＴ法で測定して求めた。
（５）理論上の亜硝酸イオン含有量
上記の化学組成から算出される理論上の亜硝酸イオン含有量を示す。
【００８２】
以上の評価の結果を表２に示す。
【００８３】
【表２】
0004636587.tif 000011
【００８４】
＜防錆性能の評価＞
（１）防錆塗料の調製
下記組成の主剤に硬化剤を添加して、ペイントコンディショナー法にて常乾型エポキシ樹脂塗料を調製した。
【００８５】
主剤の成分                                    配合割合（重量部）
エピコート１００１Ｘ７５1)                      ４１．５
キシレン／メチルエチルケトン（１／１：Ｖ／Ｖ）  ２１．０
防錆剤組成物                                      ７．８
炭酸カルシウム                                    ５．０
酸化チタン                                        ２．５
ガラスビーズ                                    ８０．０
硬化剤の成分
トーマイド４１０−Ｎ2)                          ４８．１
キシレン／イソブタノール（７／３：Ｖ／Ｖ）      １０．０
（注）
１）エピコート１００１Ｘ７５（ジャパンエポキシレジン社製）
２）トーマイド４１０−Ｎ（富士化成工業社製）
【００８６】
なお、防錆剤組成物は下記表３の組成のものを使用した。
【００８７】
【表３】
0004636587.tif 000012
【００８８】
（注）亜燐酸亜鉛は市販の平均粒径が３μｍのものを使用した。
【００８９】
（２）塗料分散性の評価
（１）で調製した塗料をＪＩＳ  Ｋ５１０１に準ずるグラインドゲージにて防錆剤組成物の分散度合を評価した。その結果を表４に示した。
良：１０μｍ以下の分散
可：１０〜５０μｍの分散
不可：５０μｍ以上の分散
【００９０】
（３）塗装鋼板の調製
上記の防錆塗料を７０×１５０×０．７ｍｍの日本テストパネル製、ＳＰＣＣ−ＳＤ鋼板に乾燥塗装膜厚が３０〜３５μｍになるようにバーコーターにて塗布し、２５℃、湿度６０％の恒温恒湿器で１時間乾燥させて塗装鋼板を得た。
【００９１】
（４）防錆試験
（３）で調製した塗装鋼板の裏面および端面を３Ｍ社製、スコッチブランドテープでマスキングした後、クロスカットして、塩水噴霧試験機にセットし、濃度５重量％の食塩水を噴霧して防錆試験を行った。
【００９２】
（５）防錆性能の評価
塩水噴霧試験４００時間及び６００時間に於ける結果を下記の５段階評価法により評価し、防錆顔料の防錆効果を判定した。その結果を表４に示した。
５：クロスカット部以外の錆発生が全くなく、ブリスターもない。
４：クロスカット部から片側２ｍｍ以内に錆が発生、ブリスターもない。
３：クロスカット部から片側６ｍｍ以内に錆及び部分的にブリスターが発生
２：クロスカット部から片側１２ｍｍ以内に錆および部分的にブリスターが発生。
１：鋼板全体に錆およびブリスターが発生。
【００９３】
【表４】
0004636587.tif 000013
【産業上の利用可能性】
【００９４】
本発明の亜硝酸イオン型ハイドロタルサイト粉末は、アニオン交換により放出される亜硝酸イオンの量が多く、金属材料に優れた防錆性能を付与することができるので、防錆剤組成物及び防錆塗料組成物に利用することができる。